式1で表される分散染料、式2で表される分散染料、並びに、式3で表される分散染料及び/又は式4で表される分散染料からなる染料を含有する、黄色系分散染料組成物。更に、式5で表される分散染料を含有する請求項1に記載の黄色系分散染料組成物。黄色系分散染料組成物の全重量に対して、式1で表される分散染料を5.0~20.0重量、式2で表される分散染料を5.0~20.0重量、式3で表される分散染料及び/又は式4で表される分散染料を8.0~30.0重量、式5で表される分散染料を1.0~10.0重量の割合で含有する請求項2に記載の黄色系分散染料組成物。請求項1~3のいずれか一項に記載の黄色系分散染料組成物と、式6で表される分散染料を含有する赤色系分散染料組成物との混合分散染料組成物。[式中、R1は、置換されていてもよい炭素数1から8のアルキル基又は置換されていてもよいフェニル基を示す。]赤色系分散染料組成物中、式6で表される分散染料が、式6-1、式6-2及び式6-3からなる群から選ばれる1種~3種の分散染料である請求項4に記載の混合分散染料組成物。赤色系分散染料組成物の全重量に対して、式6-1で表される分散染料を10.0~40.0重量、式6-2で表される分散染料を5.0~20.0重量及び式6-3で表される分散染料を3.0~15.0重量の割合で含有する請求項5に記載の混合分散染料組成物。請求項5又は6に記載の赤色系分散染料組成物。請求項1~3のいずれか一項に記載の黄色系分散染料組成物と、式7で表される分散染料を含有する青色系分散染料組成物との混合分散染料組成物。[式中、R2は、水素原子、置換されていてもよい炭素数1から4のアルキル基又は置換されていてもよいフェニル基を示し、R3、R4は、互いに独立に水素原子、ヒドロキシ基、アミノ基又はニトロ基を示し、nは0から4の整数である。]青色系分散染料組成物中、式7で表される分散染料が、式7-1及び/又は式7-2の分散染料である請求項8に記載の混合分散染料組成物。[式中、nは1から4の整数である。]青色系分散染料組成物の全重量に対して、式7-1で表される分散染料を5.0~30.0重量、式7-2で表される分散染料を10.0~30.0重量の割合で含有する請求項9に記載の混合分散染料組成物。請求項8~10のいずれか一項に記載の混合分散染料組成物と、請求項7に記載の赤色系分散染料組成物とを混合してなる混合分散染料組成物。請求項1~11のいずれか一項に記載の分散染料組成物を用いることを特徴とする疎水性繊維材料の染色方法。請求項12に記載の染色方法で染色された疎水性繊維材料を含む物品。これらの問題点を解決するために、黄色染料、赤色染料、青色染料の各色の耐光堅牢度が強く且つその強度が揃っていて、各色の染色再現性がよい分散染料組成物が求められている。本発明者等は前記課題を解決すべく鋭意研究の結果、各種分散染料の成分を適宜組みあわせることにより、各色の耐光堅牢度が強いだけでなく三原色のバランスよい耐光堅牢度を持ち、且つ、染色時の染色特性が揃った混合分散染料組成物を与えることができる特定の分散染料組成物、該混合分散染料組成物、それを用いた染色方法を見出し、本発明を完成させるに至った。即ち、本発明の諸態様は、以下の1から13に関する。1式1で表される分散染料、式2で表される分散染料、並びに、式3で表される分散染料及び/又は式4で表される分散染料からなる染料を含有する、黄色系分散染料組成物。2更に、式5で表される分散染料を含有する前記1に記載の黄色系分散染料組成物。3黄色系分散染料組成物の全重量に対して、式1で表される分散染料を5.0~20.0重量、式2で表される分散染料を5.0~20.0重量、式3で表される分散染料及び/又は式4で表される分散染料を8.0~30.0重量、式5で表される分散染料を1.0~10.0重量の割合で含有する前記2に記載の黄色系分散染料組成物。4前記1~3のいずれか一項に記載の黄色系分散染料組成物と、式6で表される分散染料を含有する赤色系分散染料組成物との混合分散染料組成物。[式中、R1は、置換されていてもよい炭素数1から8のアルキル基又は置換されていてもよいフェニル基を示す。]5赤色系分散染料組成物中、式6で表される分散染料が、式6-1、式6-2及び式6-3からなる分散染料群から選ばれる1種~3種の染料である前記4に記載の混合分散染料組成物。6赤色系分散染料組成物の全重量に対して、式6-1で表される分散染料を10.0~40.0重量、式6-2で表される分散染料を5.0~20.0重量及び式6-3で表される分散染料を3.0~15.0重量の割合で含有する前記5に記載の混合分散染料組成物。7前記5又は6に記載の赤色系分散染料組成物。8前記1~3のいずれか一項に記載の黄色系分散染料組成物と、式7で表される分散染料を含有する青色系分散染料組成物との混合分散染料組成物。[式中、R2は、水素原子、置換されていてもよい炭素数1から4のアルキル基又は置換されていてもよいフェニル基を示し、R3、R4は、互いに独立に水素原子、ヒドロキシ基、アミノ基又はニトロ基を示し、nは0から4の整数である。]9青色系分散染料組成物中、式7で表される分散染料が、式7-1及び/又は式7-2の分散染料である前記8に記載の混合分散染料組成物。[式中、nは1から4の整数である。]10青色系分散染料組成物の全重量に対して、式7-1で表される分散染料を5.0~30.0重量、式7-2で表される分散染料を10.0~30.0重量の割合で含有する前記9に記載の混合分散染料組成物。11前記8~10のいずれか一項に記載の混合分散染料組成物と、前記7に記載の赤色系分散染料組成物とを混合してなる混合分散染料組成物。12前記1~11のいずれか一項に記載の分散染料組成物を用いることを特徴とする疎水性繊維材料の染色方法。13前記12に記載の染色方法で染色された疎水性繊維材料を含む物品。本発明の黄色系分散染料組成物、赤色系分散染料組成物及び青色系分散染料組成物は、各々強い耐光堅牢度を有する。加えて、それらの所定の組み合わせを含む混合分散染料組成物として用いる際に、各色において、耐光堅牢度が揃っており、且つ、三原色の染色時の再現性がよく染色特性が揃っている。これらの分散染料組成物及び混合分散染料組成物は、特に、高温多湿で耐光性が要求される自動車内に使用する疎水性繊維の染色に適している。以下に、本発明を詳細に説明する。本発明の黄色系分散染料組成物は、前記式1で表される分散染料と、前記式2で表される分散染料と、前記式3で表される分散染料及び/又は前記式4で表される分散染料とからなる染料を含有する。式1で表される分散染料は、C.I.DisperseYellow71であり、公知文献に基づいて製造することが出来る。または、市販の染料を使用することも出来る。ベンゾイミダゾール構造のフェニル基に置換しているメトキシ基の置換位置は、特に限定されない。式2で表される分散染料は、C.I.DisperseYellow42であり、公知文献に基づいて製造することが出来る。または、市販の染料を使用することも出来る。式3で表される分散染料は、C.I.SolventYellow163であり、公知文献に基づいて製造することが出来る。または、市販の染料を使用することも出来る。式4で表される分散染料は、C.I.DisperseYellow65であり、公知文献に基づいて製造することが出来る。または、市販の染料を使用することも出来る。該黄色系分散染料組成物は、更に前記式5で表される分散染料を含有してもよい。式5で表される分散染料は、C.I.DisperseOrange155であり、公知文献に基づいて製造することが出来る。または、市販の染料を使用することも出来る。該黄色系分散染料組成物は、この組成物の全重量に対して、好ましくは、式1で表される分散染料を5.0~20.0重量、式2で表される分散染料を5.0~20.0重量、式3で表される分散染料及び/又は式4で表される分散染料を8.0~30.0重量、式5で表される分散染料を1.0~10.0重量の割合で含有していてよい。前記の黄色系分散染料組成物と、前記式6[式中、R1は、置換されていてもよい炭素数1から8のアルキル基又は置換されていてもよいフェニル基を示す。]で表される分散染料を含有する赤色系分散染料組成物との混合分散染料組成物もまた、好ましく使用される。該赤色系分散染料組成物は、前記式6で表される分散染料の1~5種を含んでよい。アルキル基の置換基としては、ヒドロキシ基、メトキシ基、フェニル基、フェノキシ基等の好ましく、フェニル基の置換基としては、ヒドロキシ基、メトキシ基、メトキシプロピルアミノスルホニル基、トリルオキシスルホニル基等が好ましい。特に好ましいR1としては、メチル基、2-ヒドロキシエチル基、6-ヒドロキシヘキシル基、2-メトキシエチル基、2-フェニルエチル基、2-フェノキシエチル基、フェニル基、p-ヒドロキシフェニル基、p-メトキシフェニル基、p-3-メトキシプロピルアミノスルホニルフェニル基、p-4-トリルオキシスルホニルフェニル基等が挙げられる。式6で表される分散染料は公知文献に基づいて製造することが出来る。または、市販の染料を使用することも出来る。式6で表される分散染料の市販の染料の例として、好ましくは、C.I.DisperseRed4、C.I.DisperseRed11、C.I.DisperseRed15、C.I.DisperseRed53、C.I.DisperseRed55、C.I.DisperseRed55:1、C.I.DisperseRed59、C.I.DisperseRed60、C.I.DisperseRed91、C.I.DisperseRed92、C.I.DisperseRed146、C.I.DisperseRed164、C.I.DisperseRed165、C.I.DisperseRed191、並びにそれらの混合物が挙げられる。式6で表される分散染料の市販の染料の中でも、特に好ましくは、式6-1で表される化合物であるC.I.DisperseRed91、式6-2で表される化合物であるC.I.DisperseRed92、式6-3で表される化合物であるC.I.DisperseRed60、並びにそれらの2~3種の混合物が挙げられる。これらの中でも、式6-1で表される分散染料を10.0~40.0重量、式6-2で表される分散染料を5.0~20.0重量及び式6-3で表される分散染料を3.0~15.0重量の割合で含有する赤色系分散染料組成物が、殊更好ましい。一態様として、これら赤色系分散染料組成物は、前記黄色系分散染料組成物と混合せずに使用することもできる。前記の黄色系分散染料組成物と、前記式7[式中、R2は、水素原子、置換されていてもよい炭素数1から4のアルキル基又は置換されていてもよいフェニル基を示し、R3、R4は、互いに独立に水素原子、ヒドロキシ基、アミノ基又はニトロ基を示し、nは0から4の整数である。]で表される分散染料を含有する青色系分散染料組成物との混合分散染料組成物もまた、好ましく使用される。該青色系分散染料組成物は、前記式7で表される分散染料の1~5種を含んでよい。フェニル基の置換基としては、メチル基、ヒドロキシメチル基、ヒドロキシエチル基、スルファモイル基、メシルオキシ基等が好ましい。特に好ましいR2としては、水素原子、メチル基、フェニル基、p-トリル基、m-ヒドロキシメチルフェニル基、m-スルファモイルフェニル基、p-ヒドロキシエチルフェニル基、p-メシルオキシフェニル基等が挙げられる。式7で表される分散染料には、臭素原子が置換していない化合物から4置換の化合物まで含まれる。式7で表される分散染料は、公知文献に基づいて製造することが出来る。市販の染料を使用することも出来る。式7で表される分散染料の市販の染料の例として、好ましくは、例えば、C.I.DisperseBlue8、C.I.DisperseBlue22、C.I.DisperseBlue27、C.I.DisperseBlue40、C.I.DisperseBlue54、C.I.DisperseBlue55、C.I.DisperseBlue56、C.I.DisperseBlue60、C.I.DisperseBlue72、C.I.DisperseBlue73:1、C.I.DisperseBlue77、C.I.DisperseBlue81、C.I.DisperseBlue95、C.I.DisperseBlue97、C.I.DisperseBlue104、C.I.DisperseBlue118、並びにそれらの混合物が挙げられる。式7で表される分散染料の市販の染料の中でも、特に好ましい例として、式7-1で表される臭素原子が1~4置換された化合物の混合物であるC.I.DisperseBlue56、式7-2で表される化合物であるC.I.DisperseBlue77、並びにそれらの混合物が挙げられる。これらの中でも、式7-1で表される分散染料を5.0~30.0重量及び式7-2で表される分散染料を10.0~30.0重量の割合で含有する青色系分散染料組成物が、殊更好ましい。更に、前記の黄色系分散染料組成物、前記の赤色系分散染料組成物及び前記の青色系分散染料組成物を含有する混合分散染料組成物もまた、好ましく使用される。本発明の分散染料組成物の染料以外の成分としては、後記の分散剤や水等が挙げられる。本発明の分散染料組成物は、前記の分散染料の各原末を適当な配合比率で混合した後に後記の微粒子化分散化処理を施して使用してもよいし、又は、前記の分散染料の各原末を別個に微粒子化分散化処理を施した後に適当な割合で混合して使用してもよい。後者にあっては、染浴に微粒子化分散化処理が施された各分散染料を適当な量で添加し、本発明の分散染料組成物を染浴中にて形成させて使用してもよい。また、微粒子化された分散染料組成物には、必要に応じて分散剤を後から加えてもよい。本発明における黄色系分散染料組成物、赤色系分散染料組成物、青色系分散染料組成物及びそれらの混合分散染料組成物には色調を調整するため、若しくは、耐光堅牢度、染色特性等を調整するために他の分散染料を混合して使用することが出来る。また、染色時に他の分散染料を加えて使用することも出来る。同様に分散染料以外の染料を混合して使用することが出来る。また、染色時に他の染料や染色薬剤を加えて使用することも出来る。微粒子化分散化処理は、ナフタレンスルホン酸とアルキルベンゼンスルホン酸のホルマリン縮合物、ナフタレンスルホン酸のホルマリン縮合物、クレゾールスルホン酸のホルマリン縮合物、クレゾールと2-ナフトール-6-スルホン酸のホルマリン縮合物、アルキルナフタレンスルホン酸のホルマリン縮合物、クレオソート油スルホン酸のホルマリン縮合物、リグニンスルホン酸等のアニオン分散剤;エチレンオキサイドとプロピレンオキサイドとのブロック共重合物、アルキルフェノールのエチレンオキサイド付加物、ポリスチレン化フェノールのエチレンオキサイド付加物等の非イオン分散剤、又は、これらのアニオン分散剤と非イオン分散剤との混合物、及び、少量の水の存在下に、分散染料の原末を、ボールミルあるいはサンドミル等の粉砕機を用いて通常0.2~2μ程度になるまで十分に湿式粉砕することにより行なわれる。本発明の分散染料組成物は、微粒子化されたままの液状乃至ペースト状で、あるいは、スプレ-乾燥法等により乾燥して染色に供される。次に、本発明の分散染料組成物を用いる染色方法について説明する。該染色方法により染色し得る疎水性繊維としては、ポリエステルPET繊維、トリアセテート繊維、ジアセテート繊維、ポリアミド繊維及びこれら同士の混紡品が挙げられる。これらとレーヨン等の再生繊維あるいは木綿、絹、羊毛等の天然繊維との混紡品であってもよい。また、上記疎水性繊維の太さとしては、平均の太さが0.1~10dデニ-ル程度が好ましい。該繊維を浸漬した水性媒体中で、加圧下105°C以上、好ましくは110°C~140°Cで30分~1時間染色を行うのが好ましい。また、o-フェニルフェノールやトリクロロベンゼン等のキャリヤーの存在下に比較的高温、例えば、水の沸騰状態で染色することも出来る。あるいは本発明の分散染料組成物の染料分散液を布にパディングし、150~230°C、30秒~1分間の乾熱処理を施す所謂サーモゾル方式での染色も可能である。一方、本発明の分散染料組成物を用いて、天然糊剤例えば、ローカストビーンガム、グアーガム等、加工糊剤例えば、カルボキシメチルセルロース等の繊維素誘導体、加工ローカストビーンガム等又は合成糊剤例えば、ポリビニルアルコール、ポリビニル酢酸等等とともに捺染糊を調製し、布に印捺した後にスチーミング又はサーモゾル処理を施す捺染法による染色を行なってもよい。又、本発明の分散染料組成物にグリセリンあるいはジエチレングリコール等の不乾性剤を添加して得たインクを調製し、パディング等によって予め糊剤等が付与された布にインクジェット方式のプリンターを用いてプリントした後に、スチーミング又はサーモゾル処理するインクジェット捺染法による染色を行ってもよい。本発明の分散染料組成物を用いて染色する際の該染料原末としての使用量は任意であるが、好ましい態様において、例えば、3デニ-ルの繊維の場合は0.05~20o.w.f.対繊維重量、好ましくは0.2~10o.w.f.対繊維重量である。以下の実施例により、本発明を詳細に説明する。実施例において、部は重量部を、は重量をそれぞれ意味する。本実施例中、分散剤としては、ナフタレンスルホン酸のホルマリン縮合物のナトリウム塩を使用した。[実施例1]分散染料組成物の製造式1の原末10.2、式2の原末10.0、式3の原末13.1、式5の原末5.6に分散剤61.1を加え微粒子化処理を行い、黄色系分散染料組成物を得た。式6-1の原末24.5、式6-2の原末10.3、式6-3の原末7.5に分散剤57.7を加え微粒子化処理を行い、赤色系分散染料組成物を得た。式7-1の原末12.8、式7-2の原末19.3に分散剤67.9を加え微粒子化処理を行い、青色系分散染料組成物を得た。[実施例2]分散染料組成物の製造式1の原末10.2、式2の原末10.0、式4の原末8.6、式5の原末5.6に分散剤65.6を加え微粒子化処理を行い、黄色系分散染料組成物を得た。式6-1の原末24.5、式6-2の原末10.3、式6-3の原末7.5に分散剤57.7を加え微粒子化処理を行い、赤色系分散染料組成物を得た。式7-1の原末12.8、式7-2の原末19.3に分散剤67.9を加え微粒子化処理を行い、青色系分散染料組成物を得た。[実施例3]実施例1の黄色系分散染料組成物0.607o.w.f.onweightoffiber:対繊維重量、赤色系分散染料組成物0.204o.w.f.及び青色系分散染料組成物0.260o.w.f.を純水中で酢酸と酢酸ナトリウムによりpH4.5に調整し、紫外線吸収剤サンライフLPX-50:日華化学株製2.0o.w.f.を加えて2000部とした染浴を調製し、ポリエステル繊維起毛織物表側が0.3デニールと裏側が3デニール糸使用100部を浸漬し、135°Cで30分間染色後、45のカセイソーダ6部、ハイドロサルファイト6部、サンモールRC-700アニオン性界面活性剤:日華化学株製3部に水を加えて全量3000部とした浴で、染色物に対して80°C、10分間の還元洗浄を施し、水洗後に乾燥してベージュ色の染色物を得た。得られた染色物について後記の耐光堅牢度試験を行い、表裏差を観察した。[実施例4]実施例2の黄色系分散染料組成物0.588o.w.f.、赤色系分散染料組成物0.221o.w.f.及び青色系分散染料組成物0.260o.w.f.にて、実施例3と同様に染色と後処理し、ベージュ色の染色物を得た。得られた染色物について実施例3と同様に耐光堅牢度試験を行い、表裏差を観察した。[比較例1]市販のダイスター社の分散染料DianixYellowHLA0.420o.w.f.、DianixRedHLA0.190o.w.f.及びDianixBlueHLA0.410o.w.f.で実施例3と同様に染色と後処理し、ベージュ色の染色物を得た。得られた染色物について実施例3と同様に耐光堅牢度試験を行い、表裏差を観察した。[比較例2]市販のダイスター社の分散染料DianixYellowAM-2R0.830o.w.f.とDianixRedAM-SLR0.140o.w.f.及びDianixBlueAM-2G0.324o.w.f.で実施例3と同様に染色と後処理し、ベージュ色の染色物を得た。得られた染色物について実施例3と同様に耐光堅牢度試験を行い、表裏差を観察した。[比較例3]市販のチバスペシャリティケミカルズ社の分散染料TeratopYellowHL-G0.490o.w.f.とTeratopRedHL-R0.235o.w.f.及びTeratopBlueHL-B0.290o.w.f.で実施例3と同様に染色と後処理し、ベージュ色の染色物を得た。得られた染色物について実施例3と同様に耐光堅牢度試験を行い、表裏差を観察した。[比較例4]市販のクラリアント社の分散染料ForonYellowAS-3L0.476o.w.f.とForonRedAS-3L0.345o.w.f.及びForonBlueAS-3L0.446o.w.f.で実施例3と同様に染色と後処理し、ベージュ色の染色物を得た。得られた染色物について実施例3と同様に耐光堅牢度試験を行い、表裏差を観察した。[比較例5]式1の原末10.2に分散剤89.8を加え微粒子化処理を行い、黄色系分散染料組成物を得た。得られた黄色系分散染料組成物0.477o.w.f.、実施例1の赤色系分散染料組成物0.300o.w.f.及び青色系分散染料組成物0.280o.w.f.で実施例3と同様に染色と後処理し、ベージュ色の染色物を得た。得られた染色物について実施例3と同様に耐光堅牢度試験を行い、表裏差を観察した。[比較例6]式2の原末10.0に分散剤90.0を加え微粒子化処理を行い、黄色系分散染料組成物を得た。得られた黄色系分散染料組成物0.954o.w.f.、実施例1の赤色系分散染料組成物0.245o.w.f.及び青色系分散染料組成物0.273o.w.f.で実施例3と同様に染色と後処理し、ベージュ色の染色物を得た。得られた染色物について実施例3と同様に耐光堅牢度試験を行い、表裏差を観察した。[比較例7]式3の原末13.1に分散剤86.9を加え微粒子化処理を行い、黄色系分散染料組成物を得た。得られた黄色系分散染料組成物0.530o.w.f.、実施例1の赤色系分散染料組成物0.240o.w.f.及び青色系分散染料組成物0.260o.w.f.で実施例3と同様に染色と後処理し、ベージュ色の染色物を得た。得られた染色物について実施例3と同様に耐光堅牢度試験を行い、表裏差を観察した。[実施例5]実施例1の黄色系分散染料組成物0.377o.w.f.、赤色系分散染料組成物0.169o.w.f.及び青色系分散染料組成物0.370o.w.f.で実施例3と同様に染色と後処理し、グレー色の染色物を得た。得られた染色物について実施例3と同様に耐光堅牢度試験を行い、表裏差を観察した。[実施例6]実施例2の黄色系分散染料組成物0.360o.w.f.、赤色系分散染料組成物0.183o.w.f.及び青色系分散染料組成物0.370o.w.f.で実施例3と同様に染色と後処理し、グレー色の染色物を得た。得られた染色物について実施例3と同様に耐光堅牢度試験を行い、表裏差を観察した。[比較例8]市販のダイスター社の分散染料DianixYellowHLA0.260o.w.f.、DianixRedHLA0.157o.w.f.及びDianixBlueHLA0.600o.w.f.で実施例3と同様に染色と後処理し、グレー色の染色物を得た。得られた染色物について実施例3と同様に耐光堅牢度試験を行い、表裏差を観察した。[比較例9]市販のダイスター社の分散染料DianixYellowAM-2R0.510o.w.f.、DianixRedAM-SLR0.125o.w.f.及びDianixBlueAM-2G0.488o.w.f.で実施例3と同様に染色と後処理し、グレー色の染色物を得た。得られた染色物について実施例3と同様に耐光堅牢度試験を行い、表裏差を観察した。[比較例10]市販のチバスペシャテイケミカルズ社の分散染料TeratopYellowHL-G0.315o.w.f.、TeratopRedHL-R0.208o.w.f.及びTeratopBlueHL-B0.427o.w.f.で実施例3と同様に染色と後処理し、グレー色の染色物を得た。得られた染色物について実施例3と同様に耐光堅牢度試験を行い、表裏差を観察した。[比較例11]市販のクラリアント社の分散染料ForonYellowAS-3L0.279o.w.f.、ForonRedAS-3L0.279o.w.f.及びForonBlueAS-3L0.615o.w.f.で実施例3と同様に染色と後処理し、グレー色の染色物を得た。得られた染色物について実施例3と同様に耐光堅牢度試験を行い、表裏差を観察した。[比較例12]式1の原末10.2に分散剤89.8を加え微粒子化処理を行い、黄色系分散染料組成物を得た。得られた黄色系分散染料組成物0.329o.w.f.、実施例1の赤色系分散染料組成物0.289o.w.f.及び青色系分散染料組成物0.398o.w.f.で実施例3と同様に染色と後処理し、グレー色の染色物を得た。得られた染色物について実施例3と同様に耐光堅牢度試験を行い、表裏差を観察した。[比較例13]式2の原末10.0に分散剤90.0を加え微粒子化処理を行い、黄色系分散染料組成物を得た。得られた黄色系分散染料組成物0.566o.w.f.、実施例1の赤色系分散染料組成物0.199o.w.f.及び青色系分散染料組成物0.206o.w.f.で実施例3と同様に染色と後処理し、グレー色の染色物を得た。得られた染色物について実施例3と同様に耐光堅牢度試験を行い、表裏差を観察した。[比較例14]式3の原末13.1に分散剤86.9を加え微粒子化処理を行い、黄色系分散染料組成物を得た。得られた黄色系分散染料組成物0.330o.w.f.、実施例1の赤色系分散染料組成物0.172o.w.f.及び青色系分散染料組成物0.370o.w.f.で実施例3と同様に染色と後処理し、グレー色の染色物を得た。得られた染色物について実施例3と同様に耐光堅牢度試験を行い、表裏差を観察した。[試験法]耐光堅牢度染色物にフェードメーターブラックパネル温度89°C±3°C、84メガジュールキセノンランプを用いて光照射し、照射部分の変褪色をJISL-0804の変褪色用グレースケールにて判定した。その結果を表1に示す。表裏差染色されたポリエステル繊維起毛織物表側が0.3デニールと裏側が3デニール糸使用の表側と裏側との色相差を、視感で判定した。その結果を表1に示す。この結果から明らかなように、本発明の黄色系分散染料組成物、赤色系分散染料組成物及び青色系分散染料組成物を使用した染料物は、耐光堅牢度が高く、表裏の繊維の太さの違いに拘らず色が揃っており一定の染色を示した。[実施例7]実施例1の黄色系分散染料組成物0.607o.w.f.、赤色系分散染料組成物0.204o.w.f.及び青色系分散染料組成物0.260o.w.f.を純水中で酢酸と酢酸ナトリウムによりpH4.5に調整し、紫外線吸収剤サンライフLPX-50:日華化学株製2.0o.w.f.を加えて2000部とした染浴を調製し、ポリエステル繊維起毛織物表側が0.3デニールと裏側が3デニール糸使用100部を浸漬し、60°Cから1分間毎に1°Cの割合で昇温し、100°C、110°C、120°C、130°C及び135°Cの各温度の時点で、並びに、135°Cに達した後に同温度にて30分処理後の時点で、それぞれ布を取り出す。45のカセイソーダ6部、ハイドロサルファイト6部、サンモールRC-700アニオン性界面活性剤:日華化学株製3部に水を加えて全量3000部とした浴で、この染色物に対して80°C、10分間の還元洗浄を施し、水洗後に乾燥して染色物を得た。得られた各試料染色物の色目を観察した。この結果から、黄色、赤色、青色系分散染料の各温度での染色速度の違いが判る。黄色、赤色、青色系分散染料の染色速度が揃っているほど、染色する場合の温度コントロールが容易となる。[実施例8]実施例2の黄色系分散染料組成物0.588o.w.f.、赤色系分散染料組成物0.221o.w.f.及び青色系分散染料組成物0.260o.w.f.で実施例7と同様に染色と後処理し、染色物を得た。得られた染色物について、実施例7と同様に各温度での色目を観察した。[比較例15]市販のダイスター社の分散染料DianixYellowHLA0.420o.w.f.、DianixRedHLA0.190o.w.f.及びDianixBlueHLA0.410o.w.f.で実施例7と同様に染色と後処理し、染色物を得た。得られた染色物について、実施例7と同様に各温度での色目を観察した。[比較例16]市販のダイスター社の分散染料DianixYellowAM-2R0.830o.w.f.、DianixRedAM-SLR0.140o.w.f.及びDianixBlueAM-2G0.324o.w.f.で実施例7と同様に染色と後処理し、染色物を得た。得られた染色物について、実施例7と同様に各温度での色目を観察した。[比較例17]市販のチバスペシャリティケミカルズ社の分散染料TeratopYellowHL-G0.490o.w.f.、TeratopRedHL-R0.235o.w.f.及びTeratopBlueHL-B0.290o.w.f.で実施例7と同様に染色と後処理し、染色物を得た。得られた染色物について、実施例7と同様に各温度での色目を観察した。[比較例18]市販のクラリアント社の分散染料ForonYellowAS-3L0.476o.w.f.、ForonRedAS-3L0.345o.w.f.及びForonBlueAS-3L0.446o.w.f.で実施例7と同様に染色と後処理し、染色物を得た。得られた染色物について、実施例7と同様に各温度での色目を観察した。[比較例19]式1の原末10.2に分散剤89.8を加え微粒子化処理を行い、黄色系分散染料組成物を得た。得られた黄色系分散染料組成物0.477o.w.f.、実施例1の赤色系分散染料組成物0.300o.w.f.及び青色系分散染料組成物0.280o.w.f.で実施例7と同様に染色と後処理し、染色物を得た。得られた染色物について、実施例7と同様に各温度での色目を観察した。[比較例20]式2の原末10.0に分散剤90.0を加え微粒子化処理を行い、黄色系分散染料組成物として得た。得られた黄色系分散染料組成物0.954o.w.f.、実施例1の赤色系分散染料組成物0.245o.w.f.及び青色系分散染料組成物0.273o.w.f.で実施例7と同様に染色と後処理し、染色物を得た。得られた染色物について、実施例7と同様に各温度での色目を観察した。[比較例21]式3の原末13.1に分散剤86.9を加え微粒子化処理を行い、黄色系分散染料組成物を得た。得られた黄色系分散染料組成物0.530o.w.f.、実施例1の赤色系分散染料組成物0.240o.w.f.及び青色系分散染料組成物0.260o.w.f.で実施例7と同様に染色と後処理し、染色物を得た。得られた染色物について、実施例7と同様に各温度での色目を観察した。[実施例9]実施例1の黄色系分散染料組成物0.377o.w.f.、赤色系分散染料組成物0.169o.w.f.及び青色系分散染料組成物0.370o.w.f.で実施例7と同様に染色と後処理し、染色物を得た。得られた染色物について、実施例7と同様に各温度での色目を観察した。[実施例10]実施例2の黄色系分散染料組成物0.360o.w.f.、赤色系分散染料組成物0.183o.w.f.及び青色系分散染料組成物0.370o.w.f.で実施例7と同様に染色と後処理し、染色物を得た。得られた染色物について、実施例7と同様に各温度での色目を観察した。[比較例22]市販のダイスター社の分散染料DianixYellowHLA0.260o.w.f.、DianixRedHLA0.157o.w.f.及びDianixBlueHLA0.600o.w.f.で実施例7と同様に染色と後処理し、染色物を得た。得られた染色物について、実施例7と同様に各温度での色目を観察した。[比較例23]市販のダイスター社の分散染料DianixYellowAM-2R0.510o.w.f.、DianixRedAM-SLR0.125o.w.f.及びDianixBlueAM-2G0.488o.w.f.で実施例7と同様に染色と後処理し、染色物を得た。得られた染色物について、実施例7と同様に各温度での色目を観察した。[比較例24]市販のチバスペシャリティケミカルズ社の分散染料TeratopYellowHL-G0.315o.w.f.、TeratopRedHL-R0.208o.w.f.及びTeratopBlueHL-B0.427o.w.f.で実施例7と同様に染色と後処理し、染色物を得た。得られた染色物について、実施例7と同様に各温度での色目を観察した。[比較例25]市販のクラリアント社の分散染料ForonYellowAS-3L0.279o.w.f.、ForonRedAS-3L0.279o.w.f.及びForonBlueAS-3L0.615o.w.f.で実施例7と同様に染色と後処理し、染色物を得た。得られた染色物について、実施例7と同様に各温度での色目を観察した。[比較例26]式1の原末10.2に分散剤89.8を加え微粒子化処理を行い、黄色系分散染料組成物を得た。得られた黄色系分散染料組成物0.329o.w.f.、実施例1の赤色系分散染料組成物0.289o.w.f.及び青色系分散染料組成物0.398o.w.f.で実施例7と同様に染色と後処理し、染色物を得た。得られた染色物について、実施例7と同様に各温度での色目を観察した。[比較例27]式2の原末10.0に分散剤90.0を加え微粒子化処理を行い、黄色系分散染料組成物を得た。得られた黄色系分散染料組成物0.566o.w.f.、実施例1の赤色系分散染料組成物0.199o.w.f.及び青色系分散染料組成物0.206o.w.f.で実施例7と同様に染色と後処理し、染色物を得た。得られた染色物について、実施例7と同様に各温度での色目を観察した。[比較例28]式3の原末13.1に分散剤86.9を加え微粒子化処理を行い、黄色系分散染料組成物を得た。得られた黄色系分散染料組成物0.330o.w.f.、実施例1の赤色系分散染料組成物0.172o.w.f.及び青色系分散染料組成物0.370o.w.f.で実施例7と同様に染色と後処理し、染色物を得た。得られた染色物について、実施例7と同様に各温度での色目を観察した。この結果から明らかなように、本発明の黄色系分散染料組成物、赤色系分散染料組成物及び青色系分散染料組成物を使用した染料物は、染色条件に拘らず一定の染色を示し、三原色の染め足が揃っている。